(57)【特許請求の範囲】
【請求項１】
全体的密度Ｄ２を有する少なくとも１つの凝集体と、密度Ｄ１の吸着剤粒子との混合物であって、
前記凝集体は、第１の相変化材料（ＰＣＭ）と、８００ｋｇ／ｍ３よりも大きい密度を有し、前記凝集体のコアを形成する成分とを具備し、前記成分は、鉄、銅、アルミニウム、ガラス、砕石、砂及び／又は水晶からなる金属または鉱物であり、
前記凝集体の全体的密度Ｄ２が０．６７Ｄ１≦Ｄ２≦１．５Ｄ１である
ことを特徴とする混合物。
【請求項２】
前記成分は１０００ｋｇ／ｍ３よりも大きい密度を有することを特徴とする請求項１記載の混合物。
【請求項３】
前記成分は強磁性であることを特徴とする請求項１又は２記載の混合物。
【請求項４】
前記成分は第１の相変化材料とは異なる第２の相変化材料であることを特徴とする請求項１乃至３のいずれか１項記載の混合物。
【請求項５】
前記第１の相変化材料は、パラフィン、脂肪酸、含水素化合物、含酸素化合物、フェニル、水和塩、又はこれらの化合物の混合物から選択されることを特徴とする請求項１乃至４のいずれか１項記載の混合物。
【請求項６】
前記凝集体はバインダーを具備していることを特徴とする請求項１乃至５のいずれか１項記載の混合物。
【請求項７】
前記凝集体の全体的密度Ｄ２は０．８０Ｄ１≦Ｄ２≦１．２５Ｄ１であることを特徴とする請求項１乃至６のいずれか１項記載の混合物。
【請求項８】
前記凝集体の全体的密度Ｄ２は０．９Ｄ１≦Ｄ２≦１．１Ｄ１であることを特徴とする請求項７記載の混合物。
【請求項９】
前記吸着剤の粒子は直径ｄ１を有し、前記凝集体の直径ｄ２は０．５ｄ１≦ｄ２≦２ｄ１であることを特徴とする請求項１乃至８のいずれか１項記載の混合物。
【請求項１０】
前記吸着剤の粒子は直径ｄ１を有し、前記凝集体の直径ｄ２は０．５ｄ１≦ｄ２≦０．８ｄ１であることを特徴とする請求項９記載の混合物。
【請求項１１】
請求項１乃至１０のいずれか１項に記載の混合物が使用されている固定床又は移動床を具備する吸着ユニット。
【請求項１２】
吸着ユニットは固定床を具備し、凝集体の割合は前記床の容積を通して実質的に一定であることを特徴とする請求項１１記載の吸着ユニット。
【請求項１３】
吸着ユニットは固定床を具備し、凝集体の割合は前記床内で変化することを特徴とする請求項１１記載の吸着ユニット。
【請求項１４】
前記ユニットはＨ２ＰＳＡ、ＣＯ２ＰＳＡ、Ｏ２ＰＳＡまたはＮ２ＰＳＡであることを特徴とする請求項１１乃至１３のいずれか１項記載の吸着ユニット。
【発明の詳細な説明】
【発明の概要】
【０００１】
本発明は、短いサイクル時間、典型的には３０分未満のサイクル時間による熱循環方法、特にＰＳＡ（圧力スイング吸着）型の変調圧力吸着方法において、各サイクルで前記熱循環方法によって経験する熱影響を減少するために使用することができる、任意の割合の吸着剤粒子と、相変化材料（ＰＣＭ）を含む粒子或いは凝集体との混合物に関する。
【０００２】
任意のサイクル方法、即ちその期間中のある工程が発熱性、即ち熱放出を伴うものであり、また一方で、ある他の工程が吸熱性、即ち熱の吸着を伴うものである任意のサイクル方法は「熱循環法」と呼ばれる。
【０００３】
本発明による熱循環方法の典型例は、圧力変調吸着によるガス分離のための方法と、前述したように圧力変調吸着サイクルに連結された化学変換を用いて化学反応の平衡を移動することを可能にする任意の方法とを含んでいる。
【０００４】
本発明の文脈では、吸着圧力と呼ばれる高圧力と再生圧力と呼ばれる低圧力との間での圧力の循環変化を用いる、圧力変調吸着によるガス分離のための任意の方法を、規定がなければ、用語“ＰＳＡ法”と呼ぶ。したがって、総称「ＰＳＡ法」を以下の循環方法を指すために区別せずに使用する：
−吸着を「高圧」と呼ばれる大気圧において、すなわち、１バール絶対圧〜１．６バール絶対圧、優先的には１．１〜１．５バール絶対圧において実質的に行い、「低圧」と呼ばれる脱着圧力は大気圧よりも低く、典型的に３０〜８００ミリバール絶対圧、好ましくは１００〜６００ミリバール絶対圧であるＶＳＡ法；
−吸着を、大気圧よりも実質的に高い圧力において、一般的に１．６〜８バール絶対圧、優先的には２〜６バール絶対圧において行い、低圧が、大気圧以下、典型的に３０〜８００ミリバール絶対圧、好ましくは１００〜６００ミリバール絶対圧であるＶＰＳＡまたはＭＰＳＡ法、および
−吸着を、大気圧よりも相当に高い圧力、典型的には１．６〜５０バール絶対圧、優先的には２〜３５バール絶対圧において行い、低圧が、大気圧よりも高いか、実質的に等しく、従って、１〜９バール絶対圧、好ましくは１．２〜２．５バール絶対圧であるＰＳＡ法。
【０００５】
１分未満の非常に速いサイクルを有するＰＳＡ法を示すために、これ以降、用語「ＲＰＳＡ法」を使用する。
【０００６】
一般的に、ＰＳＡ法は、ガス分子を含有するガス混合物から、所定の吸着剤の、または応用可能ならば、これら種々のガス分子のための複数の吸着剤の親和性における差異を利用することにより、１種以上のガス分子を分離することを可能とする。
【０００７】
ガス分子のための吸着剤の親和性は、構造と吸着剤の組成に依存し、また、分子の性質、特にその大きさ、その電子構造、およびその多重極モーメントに依存する。
【０００８】
吸着剤は、例えば、ゼオライト、活性炭、活性アルミナ、シリカゲル、カーボンベースの若しくはその他の分子シーブ、有機金属構造体、１種以上のアルカリ若しくはアルカリ土類金属の酸化物若しくは水酸化物、または１種以上のガス分子と可逆的に反応することができる物質、例えばアミン、物理的溶媒、金属錯化剤、金属酸化物若しくは水酸化物を含む多孔性構造体であり得る。
【０００９】
吸着は発熱現象であり、各分子吸着剤のペアは、一般に、等比体積吸着エンタルピー、または反応エンタルピーにより特徴付けられる。対称的に、脱着は吸熱反応である。
【００１０】
さらに、ＰＳＡ法は、吸着と脱着のいくつかの連続的な工程を含むサイクルプロセスである。
【００１１】
その結果として、ＰＳＡのサイクルの幾つかの工程は発熱性であり、特に吸着剤に吸着されるガス分子の吸着の工程である一方、他の工程は吸熱性であり、特に吸着剤に吸着された分子の再生または脱着の工程である。
【００１２】
吸着エンタルピーまたは反応エンタルピーに起因する熱影響は、一般的に言えば、吸着容量を制限する吸着高温波、および脱着を制限する低温波の伝播をもたらす。
【００１３】
温度の変化のこの局所的なサイクル現象は、文献 EP-A-1 188 470 に記載されているように、方法の分離性能、例えば生産力、分離効率、および具体的な分離エネルギーに対して影響が僅かであるわけではない。
【００１４】
つまり、吸着エンタルピーに起因する熱変化が全くなくなれば、ある種の一般に知られる工業的Ｏ２ＰＳＡは５０％近く改善されるだろうし、酸素収率も１０％改善されるであろうことがわかる。同様に、他のタイプのＰＳＡについて、熱変化の減衰は、分離性能における相当の改善をもたらす。
【００１５】
このマイナスとなる現象を特定したため、これを低下させるか取り除く試みのためのいくつかの解決法が既に記載されている。
【００１６】
つまり、粒子の生成時の不活性バインダーの添加、不活性なコア上での吸着媒体の堆積、吸着剤と等しく、しかし不活性な粒子の添加により吸着媒体の熱容量を増やすことを提案する。例えば、Ｏ２ＰＳＡ法の場合において、単にその孔の大きさにより区別される５Ａおよび３Ａのゼオライトから成る複合床上で空気中に含まれる窒素の吸着を行う試験を既に行っており、３Ａゼオライトのものはあまりにもその大きさが小さいために、５Ａゼオライトのもののみが、窒素の吸着を可能にした。
【００１７】
さらに、脱着のまたは吸着の熱影響を平衡化させるための外部の加熱および／または冷却手段の使用、例えば熱交換器の使用についても記載されている。
【００１８】
吸着相および再生相の熱カップリングも提案されており、吸着剤をプレート熱交換器の連続する通路に配置し、流体の循環を、通路が吸着相と脱着相で交互になるように準備する。
【００１９】
熱変化の大きさを少なくすることを可能にする他の解決法は、吸着床に、文献 US-A-4,971,605 に記載されている相変化材料（ＰＣＭ）を加えることから成る。このようにして、吸着および脱着の熱は、またはこの熱の幾分かは、ＰＣＭの相変化の温度において、または相変化の温度範囲において、ＰＣＭにより潜熱の形態で吸収される。その後、定温状況に近いモードにおいて、ＰＳＡユニットを操作することができる。
【００２０】
実際に、相変化材料（ＰＣＭ）は、その相変化温度において、または低い相変化温度と高い相変化温度との間にあるその相変化温度以上でヒートシンクとして作用する。
【００２１】
それらを取り扱うことを可能にするためには、これらが固体状態であろうと液体状態であろうと、これらを、好ましくはポリマー（メラミンホルムアルデヒド、アクリル系等）に基づくミクロンサイズの固体シェル中に通常、マイクロカプセル封入することができる。
【００２２】
文献 EP-A-1 565 539 は、吸着剤から殆ど距離を置かない周囲にこれらマイクロカプセルを置く種々の方法を記載している。すなわち、材料の１種はそのそばにあり、他は表面または内側にあり、従って、これらは、吸着および脱着にそれぞれ関連する熱の流れを貯蔵する／引き出すというこれらの役割を果たし得る。
【００２３】
しかしながら、この文献に記載されている解決法は、工業レベルで適用するのが不可能であるか、困難を伴ってのみ適用可能である。
【００２４】
一方、文献WO 2008/037904は、吸着剤の粒子と、その吸着剤の密度とは異なる密度を有する凝集体の形態であり混合物の安定性規準に適合する相変化材料（ＰＣＭ）の粒子とを具備する床を使用するＰＳＡ型の方法を請求項に記載している：
−複合床におけるＰＣＭ凝集体と吸着剤粒子の密度の比（Ｒ密度）は、
Ｒ密度≦５．５−（２．Ｒ直径）
（式中、
Ｒ密度は、ＰＣＭ凝集体と吸着剤粒子の密度の比であり、
Ｒ直径は、ＰＣＭ凝集体と吸着剤粒子の等価直径の比であり、
上記Ｒ密度およびＲ直径比の分子および分母は、
１≦Ｒ密度≦３．５および１．０≦Ｒ直径≦２．２５
を有するように選択される。
【００２５】
異なる性質を有する粒子の混合物は、環境が力場、特に振動または衝撃にさらされた際に、複雑な様式で変化し得る準安定状態となることは実際に知られている。
【００２６】
ＰＳＡユニットの吸着剤床はガス流にさらされ、この激しさと方向は、ある工程から次の工程へと変化する。これらは、また、バルブの開閉により引き起こされる遷移相にもさらされる。
【００２７】
一般的に、吸着ユニットに入るまたは出ていく少なくとも１種の流れは、圧縮ユニット（コンプレッサまたは真空ポンプ）からもたらされまたは供給し、これは流体に対して可変の振動数の振動および強度を伝える。これらの現象は、粒子の全運動または局所的な運動を生じ、これは、吸着体の形状の寸法決定の際に考慮に入れる必要がある。
【００２８】
その例は、セットリングを補償するための吸着剤ガードの使用、粒子の摩滅を避けるための最小の断面積の決定、異なる性質を有する吸着剤を混合することを避けるための金属シートの使用、または下部に位置する床の上に存在するセラミックボールの層の使用であって、ガスの循環による動きを防止する例が挙げられる。
【００２９】
異なる性質を有する粒子の混合物の経時的な変化は、多数のパラメータ、すなわち、密度および形状または粒度分布のみならず、特に表面状態、弾性、介在性ガスの存在、湿気等、媒体に適用される振幅および振動の振動数等に依存する。
【００３０】
この理由で、異なる性質を有する粒子から成る混合物における変化を予測することは、多くの場合、非常に困難であるか、予測できない。
【００３１】
文献WO 2008/037904は一連の操作に基づき、粒子の密度と直径を使用して安定性基準を与えている。
【００３２】
用語「密度」と「直径」の意味を定義する必要がある。
【００３３】
従って、本発明に関連して、「直径」という語は、吸着剤であってもＰＣＭ凝集体であっても、粒子の等価直径を指す。粒子の「等価直径」という語は、同じ比表面積を有する球状のものであり、比表面積は、問題となる粒子の体積に匹敵する表面積である。
【００３４】
従って、直径ｄおよび長さｌを有するスティックについて、等価直径Ｄｅは、
Ｄｅ＝６．ｌ．ｄ／（２．ｄ＋４．ｌ）
として得られる。
【００３５】
ｄ＋ｌのようなペレットについては、等価直径は粒子の直径である。
【００３６】
一般的に言えば、シリンダタイプの用いられる粒子の形状の大部分について、シリンダの直径の０．７５〜１．３倍の等価直径がみられる。
【００３７】
球状のボールについては、等価直径はそのままボールの直径である。
【００３８】
本質的に球状であるが、その直径が、工業製造プロセスにつきもののばらつきを有しているボールの集合体について、従来的な定義を採択する：ボールの集合体の等価直径は、同じ床体積については、同じ全表面積を与え得る同一のボールの直径である。この理由として、直径分布が測定されている限りは（すなわち、例えば篩い分けにより、または画像処理装置から直径Ｄｉの種々の割合Ｘｉを測定し、好ましくはｉは、十分な正確さを得るために５よりも大きいか５である）、等価直径を式：１／Ｄｅ＝Σｉ（Ｘｉ／Ｄｉ）から得る。
【００３９】
砕いた吸着剤については、特に、ある種の活性炭を見出すことができ、粒子が球体へと同化し、その直径分布は篩い分けにより測定された後、上記の計算式を適用した形状を用いた。
【００４０】
使用される吸着剤は非常に一般的には、それぞれのメッシュｍ１とｍ２と直列する２つの篩の使用によって、製造の最終時にふるい分けされ、それによって最も粗い粒子（＞ｍ１）と最小の粒子（＜ｍ２）を除去し、通常は最低でも９５重量％の残りの集合体の大部分がこれらの範囲間に存在することに注意すべきである。
【００４１】
平均直径１ｍｍの吸着剤は例えば０．７〜１．３ｍｍの集合体を有し、直径２ｍｍの吸着剤は１．６〜２．４ｍｍにある粒子に対応する。
【００４２】
より広い集合体は２〜４．６ｍｍの粒子で発見され、例えば平均直径では３ｍｍよりも僅かに大きい。
【００４３】
特にことわりがなければ、粒子（ＰＣＭ凝集体、吸着剤）の集合体の直径について述べるときは、「平均等価直径」を意味することに注意すべきである。前述の例によれば、直径ｄの集合体では、通常、直径が０．６６〜１．５ｄの粒子が発見されることが分かる。
【００４４】
さらに、本発明に関して、「密度」という語は、粒子床の密度を意味する。この密度は充填法により、数％だけ変化し得る。一般的に言えば、ここで使用される密度は緻密な充填に対応する。工業的ユニットを充填するとき、通常は緻密なタイプの充填が行われ、これは、「雨」を発生するように吸着剤の粒子が十分な高さからディフレクタへ落下することを可能にすることによって得られる。
【００４５】
これらの理由と、詰まった密度（緻密な充填）の獲得が、最大密度を得ることができ、嵩密度よりも特により再現可能であるので最良に定義される理由のため、粒子（ＰＣＭマイクロカプセル、ＰＣＭ凝集体、吸着剤）については、詰めた密度を言及し、本記載では単に「密度」と呼ぶ。
【００４６】
各粒子が、理論上、その最も良い位置を見出すことができるように、粒子を目盛付の試験片にゆっくりと充填することによりこの密度は得られる。実際は、試験片の上部においては、目の粗いメッシュ篩いを用いて、粒子の雨が発生される。種々の技法が用いられ、同様の結果が得られた。全ての測定および試験を、予め再生した吸着剤上或いは乾燥プロダクト上で、即ち、実際には５％未満または５重量％の吸着された湿気レベルを有するプロダクト上で行った。
【００４７】
同じ吸着材又は凝集体を生成する活動では、幾つかの標本を使用して測定された密度に僅かなばらつきが観察されることに注意すべきである。大部分のプロダクトでは、測定においてマイナス又はプラス３％の差が一般的である。必要ならば平均密度は幾つかの測定を使用して定義されることができる。
【００４８】
「基本的に同じ密度を有する」という表現は、吸着剤と凝集体の平均密度が５％未満であることを意味し、このことは幾つかの測定が各プロダクトについて行われるならば、測定間隔が高い確率の集計であることも意味している。
【００４９】
粒子床ではなく粒子自体または、鉄、銅、固体または液体の炭化水素、ポリマーのような材料の密度を言及するときに、時折、用語「物質密度」を使用する必要がある。
【００５０】
（時折、凝集体と呼ばれる）適切な粒子を構成する微粒子又は床を構成する粒子間の空隙比は通常、約０．３〜０．４であることに注意すべきである。以下、０．３５の空隙比をしばしば使用する。
【００５１】
したがって、文献WO 2008/037904の教示によれば、吸着剤の性質（直径、密度）を知っていれば、ＰＣＭ粒子がＰＳＡの機能期間中に安定な混合物を得るためにもつ必要のある性質を決定することが可能である。
【００５２】
それにもかかわらず、このような方法は生じ得る全てのケースに効果があるわけではない。
【００５３】
動作において吸着剤中の均一混合物を保存することに加えて、混合物を輸送して吸着剤を充填することをこれらの工程期間中に分離を生じさせずに、経済的方法で工業的にこの混合物を生成できることも必要である。
【００５４】
混合物の生成は現地で又は遠隔的に行われることができる。「現地」は混合が充填以前又は充填の直前に行われることを意味する。
【００５５】
どのようなケースでも、吸着剤とＰＣＭとを分離するリスクは実在し、これらの工程期間では吸着剤が充填されるときよりも危険性が高い。
【００５６】
道路輸送に起因する振動および衝撃中に生じる分離及び、吸着剤に位置するときには安定であると思われる混合物の充填期間中の部分的分離が視覚的に観察される。１つの解決策は、床の自由表面を基本的に平坦で水平に維持して、その表面に対して可能な限り近くで混合を行うことからなるが、このことは標準的な充填手順を非常に複雑にする。
【００５７】
文献WO 2008/037904で推奨されている安定性規準は、以下より詳細に説明する種々の理由で、ＰＣＭ／吸着剤または吸着剤／ＰＣＭ直径比が２に近づく傾向があるとき非常に制約的になる。そのため、ＰＣＭと吸着剤が同じ密度を有することが必要である。
【００５８】
ある複数のケースでは、２に近い直径比を有することが必要であろう：
−ＰＣＭ粒子の直径は熱伝達により限定される。相変化は吸着期間とその後の再生相で基本的に完全な方法で生じなければならない。特性時間はＰＣＭ粒子の直径に依存している。「過剰に大きい」粒子は良好に作用せず、非効率的である。それ故、吸着剤のサイズよりも小さいサイズのＭＣＰ粒子を使用することが必要であろう。
【００５９】
−ＰＣＭ粒子が特に熱伝導性であるならば、交換を限定するのは、流体／表面の熱輸送である。交換表面を増加するために小さい粒子を使用する利点が存在することを示すことができる。
【００６０】
−吸着剤のサイズ分布が比較的大きく、平均サイズについての推論が全く正当化されない。これは幾つかのシリカゲル又は活性化アルミナのような、ある数の通常の吸着剤についてのケースである（例えば２〜５ｍｍの直径のボール）。これは破砕された吸着剤についても通常の事例である。追加的なふるい分けによって、吸着剤のサプライヤからより近い分布を得ることも可能であるが、これには付加的なコストがかかり、多額になる可能性がある。
【００６１】
−（例えば重畳されたマルチ床のように）同じ吸着体または異なる用途について、２つの異なるタイプの吸着剤と混合するのに、同じＰＣＭ粒子を使用することが望まれる。
【００６２】
全てのこれらのケースにおいて、吸着剤の平均直径よりも小さい直径を有するＰＣＭ凝集体を使用することが必要であり得る。吸着剤のサイズ分布が比較的広いケースでは、最小の粒子サイズを有するＰＣＭ凝集体を使用する選択をすることが可能である。ＰＣＭ凝集体のサイズ分布は、その製造方法のために、吸着剤のサイズ分布よりもより近い可能性があることに注意すべきである。例えば、平均２ｍｍを目標とすれば、直径が１．９〜２．１ｍｍの集合体を得ることが可能である。
【００６３】
最後に、最小の偏析が「カタストロフィックな」効果を有する可能性があるので、超安定な吸着剤／ＰＣＭ混合物が必要とされ得る。８０％容量の吸着剤と２０％のＰＣＭの均一混合物を想定してみる。動作期間中、ＰＣＭのうち僅かの割合が上部表面に移動する。
【００６４】
垂直軸を有する円筒形の吸着体の場合、このことはＰＣＭの小部分が使用できないが、性能における影響は限定されることを意味する。
【００６５】
放射状の吸着体の場合、このＰＣＭ層は入口と出口との間にバイパスを生み、このパイパスは大部分の用途では受け入れがたい。
【００６６】
全てのこれらの理由によって、WO 2008/037904の教示に従うと、吸着剤の密度に近い密度を有するＰＣＭ粒子の使用が望まれる。ＰＣＭ粒子の密度を吸着剤の密度に適合する方法に関してはＰＣＭ文献には示唆が与えられていない。それどころか前述の引用文献にはこのことが困難であり高価であることが述べられている。
【００６７】
したがって、課された問題は、用途によって適合され許容可能な価格で所定の密度のＰＣＭ粒子を供給すること、換言すると、時間の経過において安定な混合物を生成するためのＰＳＡ型の循環ガス生成ユニットで使用される市場で入手可能な吸着剤の密度に近い密度を有するＰＣＭ粒子を供給することである。
【００６８】
本発明の１つの解決策は、第１の相変化材料（ＰＣＭ）と、８００ｋｇ．ｍ３よりも大きい密度を有し、凝集体のコアを形成する成分とを具備する凝集体である。
【００６９】
凝集体は本発明によれば、湿式造粒法と流動床での乾燥とによって生成されることができる。
【００７０】
より正確には、熱循環方法で使用されることを目的とする凝集体の製造に適用される湿式造粒法と流動床での乾燥において、最低でも水溶液、ＰＣＭ微粒子、本発明のケースでは８００ｋｇ／ｍ３よりも大きい密度を有する成分を含んでいる懸濁液（基本的に液体媒体中の固体粒子の均一混合物）が、優先的に、熱いガス流が通るリアクタへ噴霧により注入される。このガス流は基本的に、形成された粒子を懸濁状態に維持するために前記リアクタの下部から上部へ導かれる。この用途では、このガスは優先的に大気であり、選択肢として部分的に適切な手段によって乾燥される。リアクタ中の圧力は大気圧に近い。圧力は、ガスがリアクタ（例えば最大でも数十ミリバールの負の圧力を維持するファン型の抽出装置）から機械的に抽出されるとき、大気圧よりも僅かに低い可能性がある。やがて、注入された懸濁物は移動する粒子を均一に被覆し、それらに基本的に球体の形状を与える。この方法は吹付塗装とも呼ばれ、用語「流動床」をリアクタの機能の記載に使用する。
【００７１】
動作パラメータ（注入流、空気流、圧力、温度）は最良実施にしたがって使用される造粒機のタイプにしたがって適合されるが、一般的に言えば、動作条件は特に、注入ノズルのアップストリームのみ数バール（通常は１〜１０バールａｂｓ）の最大圧力と、適度な温度（１００℃よりも低い状態であり得る）を有するＰＣＭの特性に適合されることに注意すべきである。圧力は吸着剤／ＰＣＭ混合物のペレット成形、押出し（数十バール）又は活性のための圧力よりも非常に低い状態である。
【００７２】
本発明により凝集体を製造するため、基本的に圧力効果を使用するペレット成形や、型鍛造棒を使用する押出し等のような他の方法を想像することができる。
【００７３】
したがって、凝集体は、製造方法がどのような方法であっても、ＰＣＭを含む任意の凝集体を意味する。
【００７４】
状況にしたがって、本発明による凝集体は以下の特性の１以上を含むことができる：
−前記成分は強磁性であり、これが強磁性成分である故に、凝集体は混合物にあるときには吸着剤の磁化によって分離されることができ、この場合、前記成分は鉄、ニッケル又は強磁性合金から選択される；
−前記成分は１０００ｋｇ／ｍ３よりも大きい密度を有する；
−前記成分は金属又は鉱物である；
−前記成分は鉄、銅、アルミニウム、ガラス、砕石、砂及び／又は水晶からなる；
−前記成分は第１相変化材料とは異なる第２相変化材料からなる；
−前記成分は前記凝集体のコア又はエンベロープを形成する；
−前記成分は凝集体全体に分布し、換言すると、成分は相変化材料に沿っている、及び／又は相変化材料の粒子（マイクロカプセル）を被覆する；
−相変化材料はパラフィン、脂肪酸、含水素化合物、含酸素化合物、フェニル、水和塩、又はこれらの化合物の混合物から選択される；
前記凝集体はバインダーを具備する。バインダーは好ましくは前記凝集体の３０容量％未満を表し、粘土、水圧バインダー、ポリマー、接着剤、樹脂から選択される。バインダーは凝集体のコヒーレンスを確実にするため接着剤又はセメントの役目を実現する添加物である。その広範はボールを強くする役目をもつ。
【００７５】
ＰＣＭは、パラフィン、脂肪酸、含水素化合物、含酸素化合物（アルコール又は酸）、フェニル、シリコーンのような有機物、又は水和塩や金属合金のような無機物であることができる。ＰＣＭは純粋状態のこれらの化合物の１つ、又はこれらの化合物の１つを含む（例えば共晶混合物のような）任意の混合物を意味する。
【００７６】
ＰＣＭの熱吸着容量がより大きくなれば、その潜熱も高くなる。通常、ＰＣＭはそれらの固−液相変化に使用される。
【００７７】
これらを取り扱うことを可能にするためには、これらが固体または液体状態であろうと、ＰＣＭは実際には通常、好ましくはポリマー（メラミン、ホルムアルデヒド、アクリル等）に基づくミクロンサイズの固体シェルにマイクロカプセル封入されることができる。
【００７８】
特にパラフィンはマイクロカプセル封入が比較的容易であるため、これらは水和塩に比べると一般に好まれるＰＣＭである。これは、例え、パラフィンが、水和塩よりも一般的により低い潜熱を有していてもである。
【００７９】
さらに、パラフィンは他の利点、例えば相変化の可逆性、化学安定性、確定した相変化温度または確定した高いおよび低い相変化温度（つまり、ヒステリシス効果がない）、低コスト、制限された毒性、並びに炭素原子の数および分子構造に依存する相変化温度の幅広い選択を有する。
【００８０】
マイクロカプセル封入されたパラフィンＰＣＭは粉末の形態にあり、この粉末を構成する各マイクロカプセルは、直径５０ｎｍ〜１００μｍ、好ましくは直径０．２〜５０μｍであり、優先的には直径０．２〜５０μｍである。パラフィンが、マイクロカプセル内で固体状態であるか液体状態であるかによって、各マイクロカプセルは、約０．１〜０．２Ｗ／ｍ／Ｋの熱伝導率を有する。
【００８１】
粉末の形態で得られるマイクロカプセル封入されたＰＣＭは、そのままでは吸着床中に導入することができない。というのは、これらは、吸着体中で循環するガス流に同伴されるためである。
【００８２】
本発明の別の主題は、先に規定したように、全体的密度Ｄ２の凝集体と、密度Ｄ１の吸着剤粒子の少なくとも１つの混合物であり、前記凝集体の全体的密度Ｄ２が０．６７Ｄ１≦Ｄ２≦１．５Ｄ１であることを特徴とする。
【００８３】
状況により、本発明の混合物は以下の特性の１以上を有することができる：
−前記凝集体の全体的密度Ｄ２は０．８０Ｄ１≦Ｄ２≦１．２５Ｄ１、好ましくは、０．９Ｄ１≦Ｄ２≦１．１Ｄ１であり；
−吸着剤の粒子と凝集体は基本的に同じ密度であり；
−吸着剤の粒子は直径ｄ１を有し、前記凝集体の直径ｄ２は０．５ｄ１≦ｄ２≦０．８ｄ１とされ、これは前述したことの反復になるが平均等価直径であり；
−凝集体の直径と、吸着剤粒子の直径は基本的に同じであり；
−凝集体の容積濃度は３％〜３０％、優先的には５％〜２０％であり；
−吸着剤は活性炭素であり、凝集体の粒子は５５０〜９００ｋｇ／ｍ３の密度を有し；
−吸着剤は活性アルミナであり、凝集体の粒子は５５０〜９００ｋｇ／ｍ３の密度を有し；
−吸着剤はシリカゲルであり、凝集体の粒子は４５０〜８００ｋｇ／ｍ３の密度を有し；
−吸着剤はゼロライトであり、凝集体の粒子は５００〜８００ｋｇ／ｍ３の密度を有し；
−吸着剤はＭＯＦであり、凝集体の粒子は４００〜８００ｋｇ／ｍ３の密度を有する。
【００８４】
本発明の別の主題は、本発明による混合物が使用される固定床または移動床を具備する吸着ユニットである。
【００８５】
状況にしたがって、吸着ユニットは以下の特性の１以上を有することができる：
−吸着ユニットは固定床を具備し、凝集体の割合は床の容積にわたって実質的に一定であり、「実質的に一定」は凝集体の割合が１５％未満、好ましくは１０％未満、さらに選択的には５％未満の変動を意味し；
−吸着ユニットは固定床を具備し、凝集体の割合は床内で変化し；
−前記ユニットはＨ２ＰＳＡ、ＣＯ２ＰＳＡ、Ｏ２ＰＳＡまたはＮ２ＰＳＡである。
【００８６】
吸着ユニットが固定床を具備するならば、この床は１以上の層を具備することに注意すべきである。
【００８７】
よって、本発明は大半のＰＳＡ法、特に限定されずに、Ｈ２、Ｏ２、Ｎ２、ＣＯ２のＰＳＡ以外に、合成ガスを少なくとも２つの部分に分割するＰＳＡと、窒素を除去することを目的とする天然ガスにおけるＰＳＡと、炭化水素混合物を分割する役目を行うＰＳＡに関する。
【００８８】
通常、吸着材料は通常は「吸着体」と呼ばれるリアクタ中の固定床に置かれるが、吸着剤が移動中である（移動床）場合の方法も存在する。本発明はこれらの全てのタイプの用途に適用できる。しかしながら、先験的に移動床は必然的に、実際に同一の特徴（密度、直径）を有する吸着剤の粒子とＰＣＭを有する必要があり、そうでなければ粒子は混合物の移動期間中に「分離」することに注意すべきである。
【００８９】
吸着剤に添加される凝集されたＰＣＭの割合は問題とするＰＳＡによって変化する可能性があり、例えば高い吸着域ではより大きく（３０％）、成分のトレースの吸着が問題である領域ではそれよりも小さく、ゼロでさえある。
【００９０】
所定の層中の均一混合物が望ましいが、特に微粒子媒体中で流体流を一定に混合する理由で、局部的な不均質は全体的な結果には重大な影響を与えない。
【００９１】
固定床の最も通常のケースでは、吸着剤床の容積全体にわたってＰＣＭの均一分布を有する必要はないことに注意すべきである。例えばＯ２ＰＳＡ法では、むしろゼロライト床の前半部にＰＣＭ凝集体を配置することがより有効である。
【００９２】
より一般的には、マルチ床ＰＳＡ法では、ＰＣＭ凝集体はこれらの床のうちの１つのみに、又はこれらの床のうちの１つの一部に、或いはこれらの床のうちの幾つかのある部分にのみ導入されることができる。
【００９３】
さらに、所定の領域では、ＰＣＭ凝集体の分布は丁度均一ではないが、ある標準的な偏差を伴う可能性がある。
【図面の簡単な説明】
【００９４】
【図１】図１は３つのケースの凝集体10、20、30を示す。
【図２】図２は第１及び第４のケースを示す。
【図３】図３は幾つかの連続的な吸着床31、32、33を具備するＰＳＡユニットの吸着体30を示す。
【００９５】
●  図３は幾つかの連続的な吸着床31、32、33を具備するＰＳＡユニットの吸着体30を示している。
【００９６】
第１の床31は、例えば活性炭素、ゼロライト、シリカゲル又は活性アルミナの吸着剤の粒子と混合されたＰＣＭ凝集体を含む本発明による複合吸着床である。
【００９７】
第２の床32は、例えば活性炭素、ゼロライト、シリカゲル又は活性アルミナの吸着剤の粒子と混合されたＰＣＭ凝集体を含む本発明による複合吸着床である。床31と32におけるＰＣＭの割合は同じではない。
【００９８】
第３の床33はＰＣＭ凝集体のない吸着剤の床である。
【００９９】
ガスＧは吸着工程期間中に、連続して第１の床31、その後第2の床32、その後第３の床33を通過する。
【０１００】
以下の例は、工業的ＰＳＡ法におけるＰＣＭに基づいた複合床の用途の１例である。
【０１０１】
Ｈ２ＰＳＡ法はＨ２に加えて、ＣＯ、ＣＯ２、ＣＨ４、Ｎ２、Ｈ２Ｏ及び炭化水素からの少なくとも１つの分子を含むガス混合物中の水素を純化することを可能にする。
【０１０２】
この気体混合物は次のソース、即ちスチーム又は自己熱リフォーマ、例えば部分酸化リアクタ、フィッシャー・トロプシュ型のリアクタ、天然ガスライン、又は石油化学設備又は精油所のガスシステム中の任意のラインから来ることができる。
【０１０３】
Ｏ２ＰＳＡ法は、空気中に存在する窒素の選択的な吸着によって、吸着体からの排出時に、７０％〜９９容積％、優先的には８０％〜９０％の純度で酸素を発生することを可能にする。
【０１０４】
同時に、Ｏ２ＰＳＡは再生工程期間中に吸着体の注入時に、窒素富化された空気も発生できる。Ｏ２ＰＳＡは例えば、以下の例で使用される：
−例えばWO-A-2003/090903、WO-A-2005/028059、US-A-5906672又はUS-A-6793719に記載されているように、酸素富化された又は酸素貧乏された呼吸性空気を発生するための医学的環境。酸素富化された空気を送る医学的Ｏ２ＰＳＡの場合、単位当たりで輸送される酸素の流量は典型的に０．５〜３００Ｎｌ／分である。これらのＰＳＡの幾つかは例えばWO-A-2013/064009、WO-A-2004/054493、EP-A-1307278又はWO-A-02/08948に記載されているようにポータブルでありうる。
【０１０５】
−飛行中の航空機の機上に酸素富化された空気を送るための機上Ｏ２ＰＳＡのような航空分野。これらのＰＳＡはしばしばＯＢＯＧＳ（機上酸素生成装置）と呼ばれる。このようなシステムは例えばWO-A-02/04076、EP-A-1400275又はEP-A-1374972に記載されている。
【０１０６】
これらの最初の２つの用途では、改善された熱伝導性を備えたＰＣＭ凝集体を必要とするＲＰＳＡがその事例であろう。
【０１０７】
−金属学、ガラス産業、養魚又は水処理における産業。
【０１０８】
Ｏ２ＰＳＡユニットは通常、幾つかの吸着体、典型的に１〜３の吸着体を含んでおり、Ｏ２の０．０３Ｎｍ３／ｈ（例えば医学的Ｏ２ＰＳＡ）から１０，０００Ｎｍ３／ｈまで発生できる。
【０１０９】
ＣＯ２ＰＳＡは、一方では脱炭酸されたガスを、他方ではＣＯ２富化されたガスを、ＣＯ２含有供給ガスから生成することを可能にする。脱炭酸されたガスは、０．１〜１５％の残余ＣＯ２、優先的には１〜８％の残余ＣＯ２を含む。ＣＯ２富化されたガスは、１０〜９９％のＣＯ２（JP A 2003-001061）、優先的には５０〜９６％のＣＯ２を含む。ＣＯ２ＰＳＡにおいては、ＣＯ２を吸着して、再生工程中に回収し、吸着工程中に、吸着されない脱炭酸されたガスを吸着体から放出するときに回収する。従来技術においては、回転式ＣＯ２ＰＳＡ（US A 6,500,236）が存在し、これについても本発明は適用される。ＣＯ２ＰＳＡを、４００ｐｐｍ〜８０％のＣＯ２、優先的には５％〜５０％のＣＯ２を含有するガスを処理するために用いることができ、および例えば冶金産業において、例えばＤＲＩ、Ｃｏｒｅｘ、Ｍｉｄｒｅｘ、ＨＹＬ、または溶鉱炉（US A 6,562,103、US A 5,582,029、US A 5,858,057、US A 5,676,732）から生じるガスの脱炭酸のために、紙産業において、石灰産業において、セメント産業において、発電所において（JP 2003-001061）、ＩＧＣＣプロセスにおいて（EP A 1142623、US A 5,582,029）、天然ガスの処理若しくは天然バイオガスの処理において、または閉じられた環境を脱炭酸するため、例えば潜水艦または潜水において適用することができる。ＣＯ２ＰＳＡ法のサイクル時間は１分〜３０分、優先的には２分〜２０分である。
【０１１０】
Ｎ２ＰＳＡは、空気中に存在する酸素を優先的に吸着することにより、７０〜９９．９％、優先的には８０〜９８％の純度において窒素を製造することを可能とする。Ｎ２ＰＳＡは、一般的に、カーボンベースのモレキュラーシーブを用いる。酸素と窒素を共に製造することができるＰＳＡも存在する。WO-A-2004054493 および WOA-2003086586 を参照されたい。
【０１１１】
ドライヤーＰＳＡはガス、通常は空気中の少なくとも幾らかの湿気を保持することを目的とする。水の吸着は重大な放熱につながるので（脱着中はその反対）、ＰＣＭの添加は性能を改良する。このようなユニットは共同して空気から全ての又は幾らかのＣＯ２と、いわゆる二次的な不純物（酸化窒素、炭化水素等）を除去する役目を行うことができる。
【０１１２】
本発明は以下の方法でも実行されうる：
−特に、US-A-6,544,318、US-A-6,432,170、US-A-5,395,427 または US-A-6,527,831 に記載されるアルゴンＰＳＡ。ＡｒＰＳＡ法は、例えばＯ２ＰＳＡから生じるＯ２富化された流れ中に存在するアルゴンまたは酸素のいずれかを優先的に吸着することにより、９３％を超える純度において酸素を生成することを可能とする。ＡｒＰＳＡは、一般的に、炭素質のモレキュラーシーブ、または銀交換ゼオライトを用いる（US-A-6,432,170）。
【０１１３】
−ＨｅＰＳＡ法であって、供給流中に存在する他の分子を優先的に吸着することにより、ヘリウムを製造することを可能にする。
【０１１４】
−アルケンおよびアルカンの分離を可能にするあらゆるＰＳＡであり、例えば、典型的にはエチレン−エタン、またはプロピレン−プロパンＰＳＡである。これらの分離は、モレキュラーシーブ上での分子の吸着動力学における差、炭素質であるか否かに基づく。
【０１１５】
−合成用ガス（合成ガス）を分画するためのあらゆるＰＳＡ。
【０１１６】
−Ｎ２からＣＨ４を分離するためのあらゆるＰＳＡ。
【０１１７】
本発明を例示により説明する。
【０１１８】
以下の試験で使用されたＰＣＭ「粉末」の密度は約３００〜５００ｋｇ／ｍ３である。約３０％〜４０％の空隙レベルでは、物質密度は４５０〜８５０ｋｇ／ｍ３の範囲にある。
【０１１９】
バインダーが存在する割合が小さければ、凝集体の密度をあまり変更しないことに注意すべきである。
【０１２０】
主な吸着剤の密度は、活性炭素における約４００ｋｇ／ｍ３から活性アルミナにおける９００ｋｇ／ｍ３の範囲である。
【０１２１】
一般的に言えば、ＰＣＭ凝集体は元来、吸着剤の粒子よりもかなり軽い。使用される吸着剤密度に近づけるためにＰＣＭ凝集体の製造プロセスで８００ｋｇ／ｍ３を超える密度を有する成分を添加する可能性が、それ故本発明により研究された。第２の制約は吸着剤の平均直径に近いサイズのＰＣＭ凝集体を形成すること（「超安定」の制約）又は吸着剤の直径の約半分を有するＰＣＭ凝集体を形成すること（熱伝達の制約）である。
【０１２２】
ある数のプロダクトがそれらの物質密度とそれらの特徴にしたがって選択された：即ちグラファイト（約２０００ｋｇ／ｍ３）、アルミニウム（２７００）、鉄（７８００）、銅（９０００）、ガラス（２３００）、水晶−数百ミクロンの粒（２５００）又は微小砂（床において１６５０）、（ポリウレタン）。
【０１２３】
凝集体の有利な特性の中で、大きな熱伝導性、凝集体の最終幾何学形状、強磁性／又は廉価が採択された。
【０１２４】
一般的に言えば、ＰＣＭの体積百分率が優位の状態を維持するように材料は使用され、（それが粒状又は繊維の形状で使用されるならば）その「物質密度」、又は（それが粉末の場合では）その床における密度はＰＣＭの密度よりも実質的に大きい。
【０１２５】
実際に、製造される全ての複合凝集体は１０００ｋｇ／ｍ３よりも大きい密度又は「物質密度」の重い材料で製造された。
【０１２６】
したがって、例えば３５０ｋｇ／ｍ３のＰＣＭ／バインダー密度の平均値に基づき、粒子に導入される重い成分の容積百分率を、それがＰＣＭ間に分散された粉末形状であるか、或いは中心コアまたは外部エンベロープの場合のようにさらに隔離された様式にあるかにしたがって、決定することができる。
【０１２７】
例１：
４５０ｋｇ／ｍ３の密度、よって約４５０ｋｇ／ｍ３の密度を有する活性炭素との混合物を形成することを目的とする本発明によって、凝集体を生成することを試みている。
【０１２８】
３つのタイプの凝集体が製造される。
【０１２９】
第１のケースでは、７８００ｋｇ／ｍ３の物質密度を有する鉄のコアが存在する：金属コアの必要な容積は粒子の容積の１．３％を表していることを決定することが可能である。
【０１３０】
直径２ｍｍの粒子では、これは約４７５ミクロンの直径を有する鉄のコアに対応する。
【０１３１】
第２のケースでは、５０００ｋｇ／ｍ３の密度を有する鉄屑が存在し、必要な容積は約２．０％である。
【０１３２】
第３のケースでは、約７８００ｋｇ／ｍ３の物質密度を有する外部金属化が存在する。
【０１３３】
直径２ｍｍの粒子では、これは数（４〜５）ミクロンの厚さの金属化に対応する。
【０１３４】
図1.1、1.2、1.3は３つのケースの凝集体10、20、30を示している。
【０１３５】
エレメント11、21、31と12、22、32はそれぞれＰＣＭマイクロカプセルと、結合を行うバインダーとに対応する。図1.1では、エレメント13はＰＣＭ／バインダー混合物が上に付着されている鉄のコアを表し、エレメント14は必要ならば凝集体の機械的特徴（破砕、摩耗等に対する耐性）を改良する任意のエンベロープを表している。
【０１３６】
図1.2では、エレメント23は鉄屑に対応する。この金属屑はＰＣＭ液体混合物に添加されており、バインダーおよび全体は粒子が形成する流動床のリアクタに注入される。
【０１３７】
図1.3では、エレメント33は凝集体の金属化されたエンベロープを表している。エンベロープを構成する材料はＰＣＭ粒子が必要なサイズに到達したときに添加される。有利には、この工程は凝集体を形成するためのリアクタと同じリアクタで生じることが可能である。
【０１３８】
前述した流動床における凝集方法は、これらの種々のタイプの凝集体を製造することを可能にする。解決策1.1はある数の利点を有する。即ち、鉄のコアの存在は、ＰＣＭ及びバインダー溶液が上に付着される核として作用するので、ＰＣＭボールの形成を加速する。時間が節約され、よって製造価格が下がる。金属研磨剤は良好に調整されるので、ボールの粒子サイズ分布が減少する。熱性能に関しては、中心にいかなるＰＣＭも含んでいない事実は動力学を加速する。ＰＣＭ容積の損失は無視できる程度である。
【０１３９】
例２：
これは、迅速なＰＳＡサイクル（ＲＰＳＡ）において、６５０ｋｇ／ｍ３の密度で、直径２ｍｍの吸着剤と混合されることを目的とした直径１ｍｍのＰＣＭ複合体を決定するケースである。それ故、ＰＣＭの所定容積％で凝集体の交換表面を増加することによって熱動力学を支持することを所望する。
【０１４０】
この目的で、第１のケースでは、グラファイトマイクロファイバが使用される：ＰＣＭ凝集体中に１８容積％のグラファイトが含まれ、これはグラファイトファイバの大きな伝達性により、粒子の熱動力学も効率的に改良する。
【０１４１】
第２のケースでは、銅が凝集体の成分として使用される：吸着剤と同じ密度を得ることは、この場合、銅３．５容積％、即ち３３０ミクロンのコアの使用につながる。例１の第１のケースでのように、動力における利得は、ＰＣＭが基本的に外周のみにあること（より高速度の熱伝達）に由来する。
【０１４２】
第３のケースでは、本発明による凝集体は、容積の約８．５％を占める３９００ｋｇ／ｍ３の物質密度を有する多孔性の鉄コア、即ち直径４４０ミクロンのコアを使用して生成される。この場合、ＰＣＭは実際には外周のみを占有し、１０％未満の容積の損失がある。
【０１４３】
第４のケースでは、本発明による凝集体は例えば水晶コアを使用して生成される。コアの平均直径は製造される粒子の直径の半分よりも僅かに大きい。
【０１４４】
図２は第１及び第４のケースを示す。この図面では、エレメント40と50は凝集体に対応し、エレメント41と51はＰＣＭ微粒子に対応し、エレメント42と52はバインダーに対応する。エレメント43は炭素繊維を表し、エレメント53は水晶コアを表し、エレメント54は外部エンベロープを表している。
【０１４５】
凝集体の低い製造価格と及び特性（熱容量、動力学、強磁性等）のために、第３のケースは特に有益であると判断されている。
【０１４６】
これまで考慮してきたよりも高密度（例えば１０００ｋｇ／ｍ３の物質密度）を有するＰＣＭ微粒子が存在することに注意すべきである。例えば（炭化水素ではなく）水和塩の場合であろう。よって密度目的を実現するためには低密度の成分を使用することが適切であろう。高い多孔性レベルに導くバインダーの使用は可能性があるが、かなり低い熱性能（ほんの僅かのＰＣＭ粒子、貧弱な伝達性）を生じるリスクを負う。例えば低密度で非常に多孔性のコアが優先的に使用される。
【０１４７】
幾つかのＰＣＭ粒子は高密度であり、これらは求められている密度を得るためにさらに軽いＰＣＭ粒子との混合物で使用されることができることにも注意すべきである。
【０１４８】
それ故、大量生産し、少なくとも１つの他の材料が高密度を有するので、廉価なＰＣＭから、吸着剤の粒子と直接混合可能であるように選択された物理的特徴を備えた凝集体を得ることが可能であり、ＰＳＡユニットの熱関連を改良することが理解されるであろう。
以下に、本願出願の当初の特許請求の範囲に記載された発明を付記する。
［１］凝集体であって、第１の相変化材料（ＰＣＭ）と、８００ｋｇ／ｍ３よりも大きい密度を有し、前記凝集体のコアを形成する成分とを具備する凝集体。
［２］前記成分は１０００ｋｇ／ｍ３よりも大きい密度を有することを特徴とする［１］記載の凝集体。
［３］前記成分は強磁性であることを特徴とする［１］又は［２］記載の凝集体。
［４］前記成分は金属又は鉱物であることを特徴とする［１］又は［２］記載の凝集体。
［５］前記成分は鉄、銅、アルミニウム、ガラス、砕石、砂及び／又は水晶からなることを特徴とする［４］記載の凝集体。
［６］前記成分は第１の相変化材料とは異なる第２の相変化材料であることを特徴とする［１］又は［２］記載の凝集体。
［７］前記相変化材料は、パラフィン、脂肪酸、含水素化合物、含酸素化合物、フェニル、水和塩、又はこれらの化合物の混合物から選択されることを特徴とする［１］乃至［６］のいずれか１記載の凝集体。
［８］前記凝集体はバインダーを具備していることを特徴とする［１］乃至［７］のいずれか１記載の凝集体。
［９］全体的密度Ｄ２と、密度Ｄ１の吸着剤粒子を有する、［１］乃至［８］のいずれか１で定義した少なくとも１つの凝集体の混合物であって、前記凝集体の全体的密度Ｄ２が０．６７Ｄ１≦Ｄ２≦１．５Ｄ１であることを特徴とする混合物。
［１０］前記凝集体の全体的密度Ｄ２は０．８０Ｄ１≦Ｄ２≦１．２５Ｄ１、好ましくは、０．９Ｄ１≦Ｄ２≦１．１Ｄ１であることを特徴とする［９］記載の混合物。
［１１］前記吸着剤の粒子は直径ｄ１を有し、前記凝集体の直径ｄ２は、０．５ｄ１≦ｄ２≦２ｄ１、好ましくは０．５ｄ１≦ｄ２≦０．８ｄ１となっていることを特徴とする［９］又は［１０］記載の混合物。
［１２］［９］乃至［１１］のいずれか１に記載の混合物が使用されている固定床又は移動床を具備する吸着ユニット。
［１３］吸着ユニットは固定床を具備し、凝集体の割合は前記床の容積を通して実質的に一定であることを特徴とする［１２］記載の吸着ユニット。
［１４］吸着ユニットは固定床を具備し、凝集体の割合は前記床内で変化することを特徴とする［１２］記載の吸着ユニット。
［１５］前記ユニットはＨ２ＰＳＡ、ＣＯ２ＰＳＡ、Ｏ２ＰＳＡまたはＮ２ＰＳＡであることを特徴とする［１２］乃至［１４］のいずれか１記載の吸着ユニット。
【図１】
0005908577.tif 000002
【図２】
0005908577.tif 000003
【図３】
0005908577.tif 000004